【手続補正書】
【提出日】平成18年3月3日(2006.3.3)
【手続補正１】
【補正対象書類名】明細書
【補正対象項目名】特許請求の範囲
【補正方法】変更
【補正の内容】
【特許請求の範囲】
【請求項１】
Ｃ：0.35〜0.7 mass％、
Si：0.30〜1.1 mass％、
Mn：0.2 〜2.0 mass％、
Al：0.25mass％以下、
Ti：0.005 〜0.1 mass％、
Mo：0.05〜0.6 mass％、
Ｂ：0.0003〜0.006 mass％、
Ｓ：0.06mass％以下、
Ｐ：0.02mass％以下および
Cr：0.2 mass％以下
を含み、かつ
Te：0.2 mass％以下、
Se：0.2 mass％以下、
Sn：0.3 mass％以下、
Zr：0.2 mass％以下、
Ca：0.02mass％以下、
REM：0.03mass％以下、
Pb：0.6 mass％以下、
Bi：0.3 mass％以下、
Sb：0.2 mass％以下、
Ｗ：0.1 mass％以下、
Ｎ：0.04mass％以下、
Mg：0.02mass％以下および
Hf：0.1 mass％以下
のうちから選んだ一種または二種以上を含有し、残部はFeおよび不可避的不純物の組成になり、母材組織が、ベイナイト組織および／またはマルテンサイト組織を有し、かつこれらベイナイト組織とマルテンサイト組織の合計の組織分率が10％以上であることを特徴とする、被削性および高周波焼入れ後の疲労特性に優れた鋼材。
【請求項２】  請求項１において、前記鋼材が、さらに
Cu：1.0 mass％以下、
Ni：3.5 mass％以下、
Co：1.0 mass％以下、
Nb：0.1 mass％以下および
Ｖ：0.5 mass％以下
のうちから選んだ１種または２種以上を含有する組成になることを特徴とする、被削性および高周波焼入れ後の疲労特性に優れた鋼材。
【請求項３】
Ｃ：0.35〜0.7 mass％、
Si：0.30〜1.1 mass％、
Mn：0.2 〜2.0 mass％、
Al：0.25mass％以下、
Ti：0.005 〜0.1 mass％、
Mo：0.05〜0.6 mass％、
Ｂ：0.0003〜0.006 mass％、
Ｓ：0.06mass％以下、
Ｐ：0.02mass％以下および
Cr：0.2 mass％以下
を含み、かつ
Te：0.2 mass％以下、
Se：0.2 mass％以下、
Sn：0.3 mass％以下、
Zr：0.2 mass％以下、
Ca：0.02mass％以下、
REM：0.03mass％以下、
Pb：0.6 mass％以下、
Bi：0.3 mass％以下、
Sb：0.2 mass％以下、
Ｗ：0.1 mass％以下、
Ｎ：0.04mass％以下、
Mg：0.02mass％以下および
Hf：0.1 mass％以下
のうちから選んだ１種または２種以上を含有し、残部はFeおよび不可避的不純物の組成になり、母材組織が、ベイナイト組織および／またはマルテンサイト組織を有し、かつこれらベイナイト組織とマルテンサイト組織の合計の組織分率が10％以上であり、さらに高周波焼入れ後の硬化層の旧オーステナイト粒径が硬化層全厚にわたり12μm 以下であることを特徴とする、疲労特性に優れた鋼材。
【請求項４】  請求項３において、前記鋼材が、さらに
Cu：1.0 mass％以下、
Ni：3.5 mass％以下、
Co：1.0 mass％以下、
Nb：0.1 mass％以下および
Ｖ：0.5 mass％以下
のうちから選んだ１種または２種以上を含有する組成になることを特徴とする、疲労特性に優れた鋼材。
【請求項５】  請求項３または４において、高周波焼入れ後の硬化層厚みが２mm以上であることを特徴とする、疲労特性に優れた鋼材。
【請求項６】
Ｃ：0.35〜0.7 mass％、
Si：0.30〜1.1 mass％、
Mn：0.2 〜2.0 mass％、
Al：0.25mass％以下、
Ti：0.005 〜0.1 mass％、
Mo：0.05〜0.6 mass％、
Ｂ：0.0003〜0.006 mass％、
Ｓ：0.06mass％以下、
Ｐ：0.02mass％以下および
Cr：0.2 mass％以下
を含み、かつ
Te：0.2 mass％以下、
Se：0.2 mass％以下、
Sn：0.3 mass％以下、
Zr：0.2 mass％以下、
Ca：0.02mass％以下、
REM：0.03mass％以下、
Pb：0.6 mass％以下、
Bi：0.3 mass％以下、
Sb：0.2 mass％以下、
Ｗ：0.1 mass％以下、
Ｎ：0.04mass％以下、
Mg：0.02mass％以下および
Hf：0.1 mass％以下
のうちから選んだ一種または二種以上を含有し、残部はFeおよび不可避的不純物の組成になる鋼素材を、熱間加工後、0.2 ℃/s以上の速度で冷却することを特徴とする、被削性および高周波焼入れ後の疲労特性に優れた鋼材の製造方法。
【請求項７】  請求項６において、前記鋼素材が、さらに
Cu：1.0 mass％以下、
Ni：3.5 mass％以下、
Co：1.0 mass％以下、
Nb：0.1 mass％以下および
Ｖ：0.5 mass％以下
のうちから選んだ１種または２種以上を含有する組成になることを特徴とする、被削性および高周波焼入れ後の疲労特性に優れた鋼材の製造方法。
【請求項８】
Ｃ：0.35〜0.7 mass％、
Si：0.30〜1.1 mass％、
Mn：0.2 〜2.0 mass％、
Al：0.25mass％以下、
Ti：0.005 〜0.1 mass％、
Mo：0.05〜0.6 mass％、
Ｂ：0.0003〜0.006 mass％、
Ｓ：0.06mass％以下、
Ｐ：0.02mass％以下および
Cr：0.2 mass％以下
を含み、かつ
Te：0.2 mass％以下、
Se：0.2 mass％以下、
Sn：0.3 mass％以下、
Zr：0.2 mass％以下、
Ca：0.02mass％以下、
REM：0.03mass％以下、
Pb：0.6 mass％以下、
Bi：0.3 mass％以下、
Sb：0.2 mass％以下、
Ｗ：0.1 mass％以下、
Ｎ：0.04mass％以下、
Mg：0.02mass％以下および
Hf：0.1 mass％以下
のうちから選んだ一種または二種以上を含有し、残部はFeおよび不可避的不純物の組成になる鋼素材を、熱間加工後、0.2 ℃/s以上の速度で冷却し、ついで切削加工を施したのち、焼入れ時の加熱温度：800 〜1000℃の条件下で高周波焼入れを行うことを特徴とする、疲労特性に優れた鋼材の製造方法。
【請求項９】  請求項８において、前記鋼素材が、さらに
Cu：1.0 mass％以下、
Ni：3.5 mass％以下、
Co：1.0 mass％以下、
Nb：0.1 mass％以下および
Ｖ：0.5 mass％以下
のうちから選んだ１種または２種以上を含有する組成になることを特徴とする、疲労特性に優れた鋼材の製造方法。
【請求項１０】  請求項８または９において、前記切削加工後に、高周波焼入れを複数回繰り返し、最終の高周波焼入れ時の加熱温度を 800〜1000℃とすることを特徴とする、疲労特性に優れた鋼材の製造方法。
【請求項１１】  請求項10において、前記複数回の高周波焼入れの全てについて、高周波焼入れ時の加熱温度を 800〜1000℃とすることを特徴とする、疲労特性に優れた鋼材の製造方法。
【請求項１２】  請求項８〜11のいずれかにおいて、前記加熱温度範囲での加熱時間を、１回の高周波焼入れ当たり５秒以下とすることを特徴とする、疲労特性に優れた鋼材の製造方法。
【請求項１３】  請求項８〜12のいずれかにおいて、高周波焼入れによる鋼材表面の硬化層厚みが２mm以上であることを特徴とする、疲労特性に優れた鋼材の製造方法。
【手続補正２】
【補正対象書類名】明細書
【補正対象項目名】００１２
【補正方法】変更
【補正の内容】
【００１２】
【課題を解決するための手段】
すなわち、本発明の要旨構成は次のとおりである。
１．Ｃ：0.35〜0.7 mass％、
Si：0.30〜1.1 mass％、
Mn：0.2 〜2.0 mass％、
Al：0.25mass％以下、
Ti：0.005 〜0.1 mass％、
Mo：0.05〜0.6 mass％、
Ｂ：0.0003〜0.006 mass％、
Ｓ：0.06mass％以下、
Ｐ：0.02mass％以下および
Cr：0.2 mass％以下
を含み、かつ
Te：0.2 mass％以下、
Se：0.2 mass％以下、
Sn：0.3 mass％以下、
Zr：0.2 mass％以下、
Ca：0.02mass％以下、
REM：0.03mass％以下、
Pb：0.6 mass％以下、
Bi：0.3 mass％以下、
Sb：0.2 mass％以下、
Ｗ：0.1 mass％以下、
Ｎ：0.04mass％以下、
Mg：0.02mass％以下および
Hf：0.1 mass％以下
のうちから選んだ一種または二種以上を含有し、残部はFeおよび不可避的不純物の組成になり、母材組織が、ベイナイト組織および／またはマルテンサイト組織を有し、かつこれらベイナイト組織とマルテンサイト組織の合計の組織分率が10％以上であることを特徴とする、被削性および高周波焼入れ後の疲労特性に優れた鋼材。
【手続補正３】
【補正対象書類名】明細書
【補正対象項目名】００１４
【補正方法】変更
【補正の内容】
【００１４】
３．Ｃ：0.35〜0.7 mass％、
Si：0.30〜1.1 mass％、
Mn：0.2 〜2.0 mass％、
Al：0.25mass％以下、
Ti：0.005 〜0.1 mass％、
Mo：0.05〜0.6 mass％、
Ｂ：0.0003〜0.006 mass％、
Ｓ：0.06mass％以下、
Ｐ：0.02mass％以下および
Cr：0.2 mass％以下
を含み、かつ
Te：0.2 mass％以下、
Se：0.2 mass％以下、
Sn：0.3 mass％以下、
Zr：0.2 mass％以下、
Ca：0.02mass％以下、
REM：0.03mass％以下、
Pb：0.6 mass％以下、
Bi：0.3 mass％以下、
Sb：0.2 mass％以下、
Ｗ：0.1 mass％以下、
Ｎ：0.04mass％以下、
Mg：0.02mass％以下および
Hf：0.1 mass％以下
のうちから選んだ１種または２種以上を含有し、残部はFeおよび不可避的不純物の組成になり、母材組織が、ベイナイト組織および／またはマルテンサイト組織を有し、かつこれらベイナイト組織とマルテンサイト組織の合計の組織分率が10％以上であり、さらに高周波焼入れ後の硬化層の旧オーステナイト粒径が硬化層全厚にわたり12μm 以下であることを特徴とする、疲労特性に優れた鋼材。
【手続補正４】
【補正対象書類名】明細書
【補正対象項目名】００１７
【補正方法】変更
【補正の内容】
【００１７】
６．Ｃ：0.35〜0.7 mass％、
Si：0.30〜1.1 mass％、
Mn：0.2 〜2.0 mass％、
Al：0.25mass％以下、
Ti：0.005 〜0.1 mass％、
Mo：0.05〜0.6 mass％、
Ｂ：0.0003〜0.006 mass％、
Ｓ：0.06mass％以下、
Ｐ：0.02mass％以下および
Cr：0.2 mass％以下
を含み、かつ
Te：0.2 mass％以下、
Se：0.2 mass％以下、
Sn：0.3 mass％以下、
Zr：0.2 mass％以下、
Ca：0.02mass％以下、
REM：0.03mass％以下、
Pb：0.6 mass％以下、
Bi：0.3 mass％以下、
Sb：0.2 mass％以下、
Ｗ：0.1 mass％以下、
Ｎ：0.04mass％以下、
Mg：0.02mass％以下および
Hf：0.1 mass％以下
のうちから選んだ一種または二種以上を含有し、残部はFeおよび不可避的不純物の組成になる鋼素材を、熱間加工後、0.2 ℃/s以上の速度で冷却することを特徴とする、被削性および高周波焼入れ後の疲労特性に優れた鋼材の製造方法。
【手続補正５】
【補正対象書類名】明細書
【補正対象項目名】００１９
【補正方法】変更
【補正の内容】
【００１９】
８．Ｃ：0.35〜0.7 mass％、
Si：0.30〜1.1 mass％、
Mn：0.2 〜2.0 mass％、
Al：0.25mass％以下、
Ti：0.005 〜0.1 mass％、
Mo：0.05〜0.6 mass％、
Ｂ：0.0003〜0.006 mass％、
Ｓ：0.06mass％以下、
Ｐ：0.02mass％以下および
Cr：0.2 mass％以下
を含み、かつ
Te：0.2 mass％以下、
Se：0.2 mass％以下、
Sn：0.3 mass％以下、
Zr：0.2 mass％以下、
Ca：0.02mass％以下、
REM：0.03mass％以下、
Pb：0.6 mass％以下、
Bi：0.3 mass％以下、
Sb：0.2 mass％以下、
Ｗ：0.1 mass％以下、
Ｎ：0.04mass％以下、
Mg：0.02mass％以下および
Hf：0.1 mass％以下
のうちから選んだ一種または二種以上を含有し、残部はFeおよび不可避的不純物の組成になる鋼素材を、熱間加工後、0.2 ℃/s以上の速度で冷却し、ついで切削加工を施したのち、焼入れ時の加熱温度：800 〜1000℃の条件下で高周波焼入れを行うことを特徴とする、疲労特性に優れた鋼材の製造方法。
【手続補正６】
【補正対象書類名】明細書
【補正対象項目名】００２８
【補正方法】変更
【補正の内容】
【００２８】
Al：0.005 〜0.25mass％
Alは、脱酸に有効な元素である。また、焼入れ加熱時におけるオーステナイト粒成長を抑制することによって焼入れ硬化層の粒径を微細化する上でも有用な元素である。好ましくは 0.005mass％以上で添加する、一方0.25mass％を超えて含有させてもその効果は飽和し、むしろ成分コストの上昇を招く不利が生じるので、Alは 0.25mass％以下の範囲に限定した。好ましくは0.05〜0.10mass％の範囲である。